ХИМИЧЕСКАЯ КОМПОЗИЦИЯ И СПОСОБ

1. Твердая порошкообразная композиция, включающая в себя расширенные или нерасширенные терморасширяемые микросферы, включающие термопластичную полимерную оболочку, инкапсулирующую пропеллент, и от приблизительно 0,1 до приблизительно 50 мас.% по меньшей мере одного ингибитора, выбираемого из группы, состоящей из кислот, обладающих точкой плавления ниже приблизительно 200°С, и их предшественников, причем указанная кислота не является лимонной кислотой.
2. Композиция, включающая в себя полимерную смолу, расширенные или терморасширяемые микросферы, включающие термопластичную полимерную оболочку, инкапсулирующую пропеллент, и от приблизительно 0,1 до приблизительно 50 мас.% по отношению к количеству микросфер по меньшей мере одного ингибитора, выбираемого из группы, состоящей из кислот, обладающих точкой плавления ниже приблизительно 200°С, и их предшественников, причем указанная кислота не является лимонной кислотой.
3. Композиция по любому одному из пп.1 и 2, включающая в себя нерасширенные терморасширяемые микросферы.
4. Композиция по любому одному из пп.1 и 2, включающая в себя расширенные микросферы.
5. Композиция по любому одному из пп.1 и 2, в которой полимерная оболочка микросфер изготовляется из гомо- и сополимеров, полученных при полимеризации этиленненасыщенных мономеров.
6. Композиция по п.5, в которой этиленненасыщенные мономеры включают в себя содержащие нитрильную группу мономеры.
7. Композиция по любому одному из пп.1, 2 или 6, в которой, по меньшей мере, один ингибитор выбирают из группы, состоящей из карбоновых кислот и их предшественников.
8. Композиция по п.7, в которой, по меньшей мере, один ингибитор выбирают из группы, состоящей из муравьиной кислоты, бензойной кислоты, щавелевой кислоты, азелаиновой кислоты, малоновой кислоты, яблочной кислоты, янтарной кислоты, малеиновой кислоты, фталевой кислоты, акриловой кислоты, метакриловой кислоты, их смесей и их предшественников.
9. Композиция по п.7, в которой, по меньшей мере, один ингибитор выбирают из группы, состоящей из малеиновой кислоты, ангидрида малеиновой кислоты, фталевой кислоты, ангидрида фталевой кислоты, щавелевой кислоты, янтарной кислоты, ангидрида янтарной кислоты и их смесей.
10. Композиция по п.9, в которой, по меньшей мере, один ингибитор включает в себя малеиновую кислоту или ее предшественник.
11. Композиция по любому одному из пп.2, 6, 8, 9 или 10, в которой композиция, включающая в себя полимерную смолу, включает в себя 0,5 до приблизительно 20 мас.% микросфер.
12. Способ получения композиции по любому одному из пп.1 или 3-10, включающий в себя смешение расширенных или нерасширенных терморасширяемых микросфер, включающих термопластичную полимерную оболочку, инкапсулирующую пропеллент, с от приблизительно 0,1 до приблизительно 50 мас.% по меньшей мере одним ингибитором, выбираемого из группы, состоящей из кислот, обладающих точкой плавления ниже приблизительно 200°С, и их предшественников, причем указанная кислота не является лимонной кислотой.
13. Способ получения композиции по любому одному из пп.2-11, включающий в себя смешение полимерной смолы с расширенными или нерасширенными терморасширяемыми микросферами, включающими термопластичную полимерную оболочку, инкапсулирующую пропеллент, и с от приблизительно 0,1 до приблизительно 50 мас.% по меньшей мере одним ингибитором, выбираемого из группы, состоящей из кислот, обладающих точкой плавления ниже приблизительно 200°С, и их предшественников, причем указанная кислота не является лимонной кислотой.
14. Применение композиции по любому одному из пп.1 или 3-8 в качестве добавки при изготовлении полимерных смол.
15. Способ получения полимерной смолы в композиции по любому одному из пп.2-13, включающий в себя стадию нагревания смолы и формования ее до желательной формы.
16. Способ по п.15, в котором изготовление проводится при температуре, равной, по меньшей мере, приблизительно 100°С.
17. Способ по п.16, в котором изготовление проводится при температуре, равной, по меньшей мере, приблизительно 180°С.
18. Способ по любому одному из пп.15-17, в котором изготовление включает один или более из каландрования, экструзии, пневмоформования или литья под давлением.
19. Изделия из полимерных материалов, получаемые по способу по любому одному из пп.15-18.